(57)【要約】【課題】製造性に優れ、硫酸露点腐食や塩酸露点腐食の酸腐食環境において、長期の耐食性と、優れた溶接性と、を備える鋼材を提供する。【解決手段】質量％で、Ｃ：０．０１０〜０．２０％、Ｓｉ：０．０４〜０．７０％、Ｍｎ：０．２０〜１．００％、Ｃｕ：０．１０〜１．００％、Ｓｂ：０．０１０〜０．３０％、Ａｌ：０．００５〜０．０５０％、Ｃｒ：０．１０〜２．００％、  Ｔｉ：０．０１０〜０．１０％、Ｐ：０．０２０％以下、Ｓ：０．０１５％以下、Ｎ：０．００５％以下、及びＯ：０．００３５％以下を含有し、残部がＦｅ及び不純物からなり、式（１）、式（３）で表される関係を満足し、式（２）で求められるＣｅｑが０．１８０〜０．３３０である鋼材。０．２５≦Ｃｕ+Ｓｂ≦０．６０…式（１）Ｃｅｑ＝Ｃ＋Ｍｎ／６＋（Ｃｕ＋Ｎｉ）／５＋（Ｃｒ＋Ｍｏ＋Ｖ）／１５…式（２）３．０≦Ｔｉ／Ｏ≦３０．０…式（３）【選択図】  なし【特許請求の範囲】
【請求項１】
質量％で、
Ｃ：０．０１０〜０．２０％、
Ｓｉ：０．０４〜０．７０％、
Ｍｎ：０．２０〜１．００％、
Ｃｕ：０．１０〜１．００％、
Ｓｂ：０．０１０〜０．３０％、
Ａｌ：０．００５〜０．０５０％、
Ｃｒ：０．１０〜２．００％、
Ｔｉ：０．０１０〜０．１０％、
Ｐ：０．０２０％以下、
Ｓ：０．０１５％以下、
Ｎ：０．００５％以下、及び
Ｏ：０．００３５％以下
を含有し、残部がＦｅ及び不純物からなり、
下記式（１）および下記式（３）で表される関係を満足し、かつ、下記式（２）で求められるＣｅｑが０．１８０〜０．３３０であることを特徴とする鋼材。
０．２５≦Ｃｕ+Ｓｂ≦０．６０  …  式（１）
Ｃｅｑ＝Ｃ＋Ｍｎ／６＋（Ｃｕ＋Ｎｉ）／５＋（Ｃｒ＋Ｍｏ＋Ｖ）／１５  …  式（２）
３．０≦Ｔｉ／Ｏ≦３０．０  …  式（３）
ここで、Ｃｕ、Ｓｂ、Ｃ、Ｍｎ、Ｎｉ、Ｃｒ、Ｍｏ、Ｖ、Ｔｉ、Ｏは各元素の質量％に基づく含有量であり、含有しない場合は０として計算する。
【請求項２】
更に、質量％で、
Ｍｏ：０．１０％以下、
Ｗ：０．１０％以下、
Ｎｉ：１．００％以下、
Ｓｎ：０．３０％以下、
Ａｓ：０．３０％以下、及び
Ｃｏ：０．３０％以下
からなる群から選択される１種又は２種以上を含有することを特徴とする請求項１に記載の鋼材。
【請求項３】
更に、質量％で、
Ｎｂ：０．１０％以下、
Ｖ：０．１０％以下、
Ｚｒ：０．０５０％以下、
Ｔａ：０．０５０％以下、及び
Ｂ：０．０１０％以下
からなる群から選択される１種又は２種以上を含有することを特徴とする請求項１又は２に記載の鋼材。
【請求項４】
更に、質量％で、
Ｃａ：０．０１０％以下、
Ｍｇ：０．０１０％以下、及び
ＲＥＭ：０．０１０％以下
からなる群から選択される１種又は２種以上を含有することを特徴とする請求項１〜３の何れか１項に記載の鋼材。
【発明の詳細な説明】
【技術分野】
【０００１】
本発明は、鋼材に関する。
【背景技術】
【０００２】
種々の燃料や、廃棄物、下水汚泥などを燃焼させるボイラーの排煙設備やガス化溶融炉などは、燃焼排ガス雰囲気に曝され、硫酸露点腐食、塩酸露点腐食環境または、硫酸や塩酸の水溶液に接する環境となる。このような激しい腐食環境に曝される鋼材には、長期に亘って優れた耐酸性が求められる。
【０００３】
このような問題に対し、耐硫酸・塩酸露点腐食鋼や高耐食ステンレス鋼が提案されている（例えば、特許文献１〜５参照）。このうち、特許文献１〜４では、ＣｕやＳｂ、Ｃｏ、Ｃｒなどを添加した耐硫酸露点腐食性に優れた鋼材が提案されている。また、特許文献５では、ＣｒやＮｉなどを添加した高耐食ステンレス鋼が提案されている。
【先行技術文献】
【特許文献】
【０００４】
【特許文献１】特開２００１−１６４３３５号公報
【特許文献２】特開２００３−２１３３６７号公報
【特許文献３】特開２００７−２３９０９４号公報
【特許文献４】特開２０１２−５７２２１号公報
【特許文献５】特開平７−３１６７４５号公報
【発明の概要】
【発明が解決しようとする課題】
【０００５】
Ｃｕ、Ｓｂ、Ｃｒなどを含有する鋼材は耐硫酸露点腐食性に優れ、ボイラーや焼却施設の排ガス煙突などの硫酸腐食環境において、優れた耐食性を発揮する。しかし、ボイラーや焼却設備などを長寿命化するために、更なる耐食性の向上が期待されている。
【０００６】
また、熱交換器、ガス−ガスヒータ、脱硫装置、電気集塵機、などの用途に使用される鋼材には、耐酸性だけでなく、溶接性も求められている。更に、製造性の観点から、熱間加工性も要求される。さらには、焼却施設の排ガス煙突等の用途に使用される場合、構造材としての十分な強度も要求される。
【０００７】
本発明はこのような実情に鑑み、構造材とした際に十分な強度を有し、製造性に優れ、硫酸露点腐食や塩酸露点腐食の酸腐食環境において、長期の耐食性と、優れた溶接性と、を備える鋼材の提供を課題とするものである。
【課題を解決するための手段】
【０００８】
本発明者らは、腐食の起点となる酸化物や炭化物に着目し、酸腐食環境における鋼材の耐食性を向上させるために検討を行った。そして、下記式（１）および下記式（３）で表される関係を満足し、かつ下記式（２）で求められるＣｅｑを０．１８０〜０．３３０とすることで、構造材とした際の十分な強度を得つつ、優れた耐酸性、熱間加工性及び溶接性が得られるという知見を得た。
【０００９】
０．２５≦Ｃｕ+Ｓｂ≦０．６０  …  式（１）
Ｃｅｑ＝Ｃ＋Ｍｎ／６＋（Ｃｕ＋Ｎｉ）／５＋（Ｃｒ＋Ｍｏ＋Ｖ）／１５  …  式（２）
３．０≦Ｔｉ／Ｏ≦３０．０  …  式（３）
【００１０】
本発明はこのような知見に基づいてなされたものであり、その要旨は以下のとおりである。
［１］  質量％で、
Ｃ：０．０１０〜０．２０％、
Ｓｉ：０．０４〜０．７０％、
Ｍｎ：０．２０〜１．００％、
Ｃｕ：０．１０〜１．００％、
Ｓｂ：０．０１０〜０．３０％、
Ａｌ：０．００５〜０．０５０％、
Ｃｒ：０．１０〜２．００％、
Ｔｉ：０．０１０〜０．１０％、
Ｐ：０．０２０％以下、
Ｓ：０．０１５％以下、
Ｎ：０．００５％以下、及び
Ｏ：０．００３５％以下
を含有し、残部がＦｅ及び不純物からなり、
下記式（１）および下記式（３）で表される関係を満足し、かつ、下記式（２）で求められるＣｅｑが０．１８０〜０．３３０であることを特徴とする鋼材。
０．２５≦Ｃｕ+Ｓｂ≦０．６０  …  式（１）
Ｃｅｑ＝Ｃ＋Ｍｎ／６＋（Ｃｕ＋Ｎｉ）／５＋（Ｃｒ＋Ｍｏ＋Ｖ）／１５  …  式（２）
３．０≦Ｔｉ／Ｏ≦３０．０  …  式（３）
ここで、Ｃｕ、Ｓｂ、Ｃ、Ｍｎ、Ｎｉ、Ｃｒ、Ｍｏ、Ｖ、Ｔｉ、Ｏは各元素の質量％に基づく含有量であり、含有しない場合は０として計算する。
［２］  更に、質量％で、
Ｍｏ：０．１０％以下、
Ｗ：０．１０％以下、
Ｎｉ：１．００％以下、
Ｓｎ：０．３０％以下、
Ａｓ：０．３０％以下、及び
Ｃｏ：０．３０％以下
からなる群から選択される１種又は２種以上を含有することを特徴とする請求項１に記載の鋼材。
［３］  更に、質量％で、
Ｎｂ：０．１０％以下、
Ｖ：０．１０％以下、
Ｚｒ：０．０５０％以下、
Ｔａ：０．０５０％以下、及び
Ｂ：０．０１０％以下
からなる群から選択される１種又は２種以上を含有することを特徴とする請求項１又は２に記載の鋼材。
［４］  更に、質量％で、
Ｃａ：０．０１０％以下、
Ｍｇ：０．０１０％以下、及び
ＲＥＭ：０．０１０％以下
からなる群から選択される１種又は２種以上を含有することを特徴とする請求項１〜３の何れか１項に記載の鋼材。
【発明の効果】
【００１１】
本発明によれば、ボイラーや焼却施設の排ガス煙突などの硫酸腐食環境やごみ焼却炉などの排ガス煙突などの塩酸腐食環境などの酸腐食環境において優れた耐食性を発現し、製造性及び溶接性にも優れ、かつこれらの構造材とした際に十分な強度を有する鋼材を提供することが可能になる。したがって、本発明は産業上の貢献が極めて顕著である。
【発明を実施するための形態】
【００１２】
以下に、本発明の好適な実施の形態について詳細に説明する。
本発明者らの検討により、ＣｕとＳｂとを同時に鋼材に含有させることにより、耐酸性が向上することがわかっている。ただし、ＣｕとＳｂは熱間加工性を低下させるため下記式（１）を満たす範囲とすることで、耐酸性と熱間加工性が得られるという知見を得た。
０．２５≦Ｃｕ+Ｓｂ≦０．６０    …  式（１）
【００１３】
次に、下記式（２）で求められるＣｅｑを０．１８０〜０．３３０とすることで、優れた耐酸性、熱間加工性及び強度を有する鋼材を得ることに成功した。
Ｃｅｑ＝Ｃ＋Ｍｎ／６＋（Ｃｕ＋Ｎｉ）／５＋（Ｃｒ＋Ｍｏ＋Ｖ）／１５  …  式（２）
【００１４】
さらに、ＴｉのＯに対する質量比が下記式（３）を満たす範囲であると構造材に必要な強度と加工性を有する鋼材を得られるという知見を得た。
３．０≦Ｔｉ／Ｏ≦３０．０  …  式（３）
【００１５】
本実施形態に係る鋼材の成分について説明する。なお、％の表記は特に断りがない場合は質量％を意味する。
【００１６】
（Ｃ：０．０１０〜０．２０％）
Ｃは、強度を向上させる元素であり、０．０１０％以上を含有させることが必要である。好ましくはＣ量を０．０３％以上、より好ましくは０．０５％以上とする。一方、Ｃ量が０．２０％を超えると炭化物が増加し、耐酸性が劣化するため、Ｃ量を０．２０％以下とする。好ましくはＣ量を０．１５％以下、より好ましくは０．１０％以下とする。
【００１７】
（Ｓｉ：０．０４〜０．７０％）
Ｓｉは、脱酸及び強度の向上に寄与する元素であり、また、酸化物の形態を制御するために、０．０４％以上を含有させることが必要である。好ましくはＳｉ量を０．０５％以上とし、より好ましくは０．１０％以上とする。一方、０．７０％を超えるＳｉを含有させると酸化物が増加し、耐酸性を損なうため、Ｓｉ量を０．７０％以下とする。好ましくはＳｉ量を０．５０％以下とする。
【００１８】
（Ｍｎ：０．２０〜１．００％）
Ｍｎは、強度及び靭性を向上させる元素であり、０．２０％以上を含有させる。好ましくはＭｎ量を０．３０％以上とする。一方、１.００％を超える量のＭｎを含有させると、粗大なＭｎＳが生成し、耐食性や熱間加工性が劣化するため、Ｍｎ量を１．００％以下とする。好ましくはＭｎ量を０．９０％以下、より好ましくは０．８０％以下とする。
【００１９】
（Ｃｕ：０．１０〜１．００％）
Ｃｕは、Ｓｂと同時に含有させると、硫酸や塩酸に対する耐食性を顕著に発現する極めて重要な元素である。酸性環境での耐食性を確保するために、Ｃｕ量を０．１０％以上とすることが必要である。好ましくはＣｕ量を０．１５％以上、より好ましくは０．２０％以上とする。一方、Ｃｕ量が１．００％を超えると熱間加工性が低下し、製造性を損なうため、１．００％以下とする。好ましくはＣｕ量を０．９０％以下、より好ましくは０．８０％以下とする。
【００２０】
（Ｓｂ：０．０１０〜０．３０％）
Ｓｂは、上述のように、Ｃｕと同時に含有させると耐酸性を向上させる極めて重要な元素であり、酸性環境での耐食性を確保するため、０．０１０％以上を含有させることが必要である。好ましくはＳｂ量を０．０５％以上とする。一方、Ｓｂ量が０．３０％を超えると熱間加工性が低下するので、０．３０％以下とする。好ましくはＳｂ量を０．１５％以下とする。
【００２１】
（Ａｌ：０．００５〜０．０５０％）
Ａｌは、脱酸剤であり、０．００５％以上を含有させることが必要である。好ましくはＡｌ量を０．０２％以上とする。一方、Ａｌを過剰に含有させると、介在物の増加によって、耐酸性を損なうため、Ａｌ量を０．０５０％以下とする。好ましくはＡｌ量を０．０４０％以下とする。
【００２２】
（Ｃｒ：０．１０〜２．００％）
ＣｒはＣｕ、Ｓｂと同様に耐食性を向上させる元素である。特に、ＣｒをＣｕ、Ｓｂと同時に含有させることで高温・高濃度となる酸性環境において優れた耐食性を発揮する。したがって、耐食性確保の観点から０．１０％以上のＣｒを含有させることが必要である。好ましくはＣｒ量を０．１５％以上とする。一方、Ｃｒを過剰に含有させると、腐食の起点となる窒化物の増加によって、耐酸性を損なうため、Ｃｒ量を２．００％以下とする。より、好ましくはＣｒ量を１．８０％以下、より好ましくはＣｒ量を１．５０％以下とする。
【００２３】
（Ｔｉ：０．０１０〜０．１０％）
Ｔｉは、窒化物を形成し、結晶粒の微細化や強度の向上に寄与する元素であり、０．０１０％以上を含有させる必要がある。好ましくはＴｉ量を０．０２０％以上とする。一方、０．１０％超のＴｉを含有させると、窒化物が粗大になり、機械特性や加工性が劣化することがあるため、Ｔｉ量を０．１０％以下とする。Ｔｉ量を、好ましくは０．０８％以下、より好ましくは０．０７％以下、更に好ましくは０．０６％以下とする。
【００２４】
（Ｐ：０．０２０％以下）
Ｐは、不純物であり、鋼材の機械特性や製造性を低下させるため、Ｐ量を０．０２０％以下とする。Ｐ量の下限は限定しないが、コストの観点からＰ量は０．００１％以上であってもよい。
【００２５】
（Ｓ：０．０１５％以下）
Ｓは、不純物であり、熱間加工性や鋼材の機械特性を低下させるため、Ｓ量を０．０１５％以下とする。Ｓ量の下限は限定しないが、Ｓは、Ｃｕ及びＳｂと同時に含有させると、酸性環境での耐食性を向上させることから、Ｓ量は０．００１％以上であってもよい。より好ましくはＳ量を０．００５％以上、更に好ましくは０．０１％以上であってもよい。
【００２６】
（Ｎ：０．００５％以下）
Ｎは、不純物であり、鋼材の機械特性や製造性を低下させるため、Ｎ量を０．００５％以下とする。Ｎ量の下限は限定しないが、コストの観点からＮ量を０．００１％以上にしてもよい。微細な窒化物を機械特性等の向上に利用する場合、Ｎ量は０．００２％以上であってもよい。
【００２７】
（Ｏ：０．００３５％以下）
Ｏは、酸化物を生成する元素である。酸性環境において腐食の起点となる粗大な酸化物の生成を抑制するために、Ｏ量を０．００３５％以下とする。好ましくはＯ量を０．００３０％以下、より好ましくは０．００２５％以下とする。コストの観点からＯ量は、通常０．０００５％以上である。
【００２８】
更に、酸性環境での耐食性を向上させるために、Ｍｏ、Ｗ、Ｎｉ、Ｓｎ、Ａｓ及びＣｏからなる群から選択される１種又は２種以上を含有させてもよい。なお、これらの元素は、鋼材において必ずしも必須ではないことから、含有量の下限値は０％である。
【００２９】
（Ｍｏ：０．１０％以下）
Ｍｏは、Ｃｕ、Ｓｂ、Ｃｒと同時に含有させることにより、酸性環境での耐食性を向上させる元素である。特に、塩酸に対する耐食性を高めるために、Ｍｏ量を０．０１％以上とすることができる。より好ましくはＭｏ量を０．０５％以上、更に好ましくは０．１０％以上とする。一方、Ｍｏは高価な元素であるため、コストの観点から、Ｍｏの含有量を０．１０％以下とする。より好ましくは、０．０８％以下、更に好ましくは０．０５％以下とする。
【００３０】
（Ｗ：０．１０％以下）
Ｗは、Ｍｏと同様にＣｕ、Ｓｂ、Ｃｒと同時に含有させることにより、酸性環境での耐食性を向上させる元素である。特に、塩酸に対する耐食性を高めるために、Ｗ量を０．０１％以上含有させてもよい。一方、Ｗも高価な元素であるため、コストの観点から、Ｗの含有量を０．１０％以下とする。より好ましくは、０．０８％以下、更に好ましくは０．０５％以下とする。
【００３１】
（Ｎｉ：１．００％以下）
Ｎｉは、酸性環境での耐食性を向上させる元素であり、Ｃｕを含有する場合、Ｎｉは製造性を高める効果を発現する。Ｃｕは、耐食性を向上させる効果が大きいが、偏析し易く、単独で含有させると鋳造後の割れを助長する場合がある。これに対して、ＮｉはＣｕの偏析を軽減する作用がある。Ｎｉを含有させると、Ｃｕ偏析起因の鋳片の割れの抑制に加えて、偏析に起因する局部腐食の発生も抑制されるため、耐食性を向上させる効果が顕著に発現される。好ましくはＮｉ量を０．１０％以上とし、より好ましくは０．１５％以上、更に好ましくは０．２０％以上とする。一方、Ｎｉも高価な元素であるため、コストの観点からＮｉ量を１．００％以下とする。より好ましくは０．８０％以下とする。
【００３２】
（Ｓｎ：０．３０％以下）
Ｓｎは、酸性環境での耐食性を向上させる元素であり、０．０１％以上を含有させてもよい。より好ましくはＳｎ量を０．０２％以上、更に好ましくはＳｎ量を０．０５％以上とする。一方、Ｓｎを過剰に含有させると熱間加工性が低下するので、Ｓｎ量を０．３０％以下とする。より好ましくはＳｎ量を０．２０％以下とする。
【００３３】
（Ａｓ：０．３０％以下）
Ａｓは、Ｓｂ、Ｓｎに比べて効果は顕著ではないが、酸性環境での耐食性の向上に有効な元素であり、０．０１％以上を含有させてもよい。より好ましくはＡｓ量を０．０２％以上、更に好ましくはＡｓ量を０．０５％以上とする。一方、Ａｓを過剰に含有させると熱間加工性が低下するので、Ａｓ量を０．３０％以下とする。より好ましくはＡｓ量を０．２０％以下、更に好ましくは０．１０％以下とする。
【００３４】
（Ｃｏ：０．３０％以下）
Ｃｏは、Ｓｂ、Ｓｎに比べて効果は顕著ではないが、酸性環境での耐食性を向上させる元素であり、０．０１％以上を含有させてもよい。より好ましくはＣｏ量を０．０２％以上、更に好ましくはＣｏ量を０．０５％以上とする。一方、Ｃｏを過剰に含有させると経済性が低下するので、Ｃｏ量を０．３０％以下とする。より好ましくはＣｏ量を０．２０％以下、更に好ましくは０．１０％以下とする。
【００３５】
更に、機械特性などを向上させるために、Ｎｂ、Ｖ、Ｚｒ、Ｔａ及びＢからなる群から選択される１種又は２種以上を含有させてもよい。なお、これらの元素は、鋼材において必ずしも必須ではないことから、含有量の下限値は０％である。
【００３６】
（Ｎｂ：０．１０％以下）
Ｎｂは、Ｔｉと同様に、窒化物を形成する元素であり、結晶粒の微細化や強度の向上を目的として、０．００１％以上を含有させてもよい。より好ましくはＮｂ量を０．００５％以上とする。一方、０．１０％超のＮｂを含有させると、機械特性が劣化することがあるため、Ｎｂ量を０．１０％以下とする。より好ましくはＮｂ量を０．０５０％以下、更に好ましくは０．０３０％以下、より一層好ましくは０．０２０％以下とする。
【００３７】
（Ｖ：０．１０％以下）
Ｖは、Ｔｉ、Ｎｂと同様、窒化物を形成する元素であり、主に、析出強化による強度の改善のために含有させてもよい。効果を得るために、Ｖ量を０．００５％以上とすることが好ましい。一方、０．１０％以上のＶを含有させると、機械特性が劣化することがあるため、Ｖ量を０．１０％以下とする。より好ましくはＶ量を０．０５０％以下、更に好ましくは０．０３０％以下、より一層好ましくは０．０２０％以下とする。
【００３８】
（Ｚｒ：０．０５０％以下）
Ｚｒは、Ｔｉ、Ｎｂ、Ｖと同様、窒化物を形成する元素であり、主に、析出強化による強度の改善のために含有させることができる。効果を得るために、Ｚｒ量を０．００５％以上とすることが好ましい。一方、Ｚｒは高価な元素であり、また、０．０５０％以上のＺｒを含有させると、機械特性が劣化することがあるため、Ｚｒ量を０．０５０％以下とする。より好ましくはＺｒ量を０．０４０％以下、更に好ましくは０．０３０％以下、より一層好ましくは０．０２０％以下とする。
【００３９】
（Ｔａ：０．０５０％以下）
Ｔａは、強度の向上に寄与する元素であり、０．００１％以上を含有させてもよい。また、メカニズムは必ずしも明らかでないが、Ｔａは耐食性の向上にも寄与し、より好ましくはＴａ量を０．００５％以上とする。一方、Ｔａを過剰に含有させるとコストが上昇するため、Ｔａ量を０．０５０％以下とする。より好ましくはＴａ量を０．０４０％以下、更に好ましくは０．０３０％以下、より一層好ましくは０．０２０％以下とする。
【００４０】
（Ｂ:０．０１０％以下）
Ｂは焼入性を向上させ、強度を高める元素である。効果を得るためには、Ｂ量を０.０００３％以上にすることが好ましい。より好ましくはＢ量を０．０００５％以上とする。一方、０.０１０％を超えるＢを含有させても、効果が飽和し、母材、ＨＡＺの靭性が低下する場合があり、Ｂ量を０.０１０％以下とする。より好ましくはＢ量を０．００５０％以下、更に好ましくは０．００３０％以下、より一層好ましくは０．００２０％以下とする。
【００４１】
更に、脱酸や介在物の制御を目的として、Ｃａ、Ｍｇ及びＲＥＭからなる群から選択される１種又は２種以上を含有させてもよい。なお、これらの元素は、鋼材において必ずしも必須ではないことから、含有量の下限値は０％である。
【００４２】
（Ｃａ：０．０１０％以下）
Ｃａは、主に硫化物の形態の制御に用いられる元素であり、また、微細な酸化物を形成させるために、０．０００５％以上を含有させてもよい。好ましくはＣａ量を０．００１％以上、より好ましくは０．００２％以上とする。一方、０．０１０％を超えるＣａを含有させると機械特性が損なわれる場合があるため、Ｃａ量を０．０１０％以下とする。より好ましくはＣａ量を０．００５％以下とする。
【００４３】
（Ｍｇ：０．０１０％以下）
Ｍｇは、微細な酸化物を形成させるために、０．０００１％以上を含有させてもよい。好ましくはＭｇ量を０．０００３％以上、より好ましくは０．０００５％以上とする。一方、製造コストの観点から、Ｍｇ量を０．０１０％以下とする。より好ましくはＭｇ量を０．００５％以下、更に好ましくは０．００３％以下とする。
【００４４】
（ＲＥＭ：０．０１０％以下）
ＲＥＭ（希土類元素）は、主に脱酸に用いられる元素であり、微細な酸化物を形成させるために、０．０００１％以上を含有させてもよい。好ましくはＲＥＭ量を０．０００３％以上、より好ましくは０．０００５％以上とする。一方、製造コストの観点から、ＲＥＭ量を０．０１０％以下とする。より好ましくはＲＥＭ量を０．００５％以下、更に好ましくは０．００３％以下とする。
【００４５】
ＲＥＭとしては、具体的にはＳｃ、Ｙ、Ｌａ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、ＹｂおよびＬｕが挙げられ、これらのうち１種を単独で、または２種以上を組み合わせて含有させることができる。２種類以上の希土類元素を含有させる場合、例えば、分離精製前の混合希土類元素（ミッシュメタル）や、ジジム合金（ＮｄおよびＰｒからなる合金）のような希土類元素の混合物や化合物を用いてもよい。また、２種類以上の希土類元素を含有させる場合において、上記ＲＥＭ量は、すべての希土類元素の総量を意味する。
【００４６】
本実施形態に係る鋼材の化学成分の残部は、鉄（Ｆｅ）及び不純物である。不純物とは、鋼材を工業的に製造する際に、鉱石、スクラップ等の原料その他の要因により混入する成分であって、本実施形態に係る鋼材に悪影響を与えない範囲で許容されるものを意味する。ただし、不純物のうち、Ｐ、Ｓ、ＮおよびＯについては上述のように上限を制限する必要がある。
【００４７】
本実施形態に係る鋼材は、構造材とした際の十分な強度を確保しつつ、熱間加工性、溶接性及び耐酸性を向上させるために、特定の元素の関係を制御することが必要である。
【００４８】
（０．２５≦Ｃｕ+Ｓｂ≦０．６０    …  式（１））
ＣｕとＳｂを同時に含有させると鋼材の耐酸性を向上させる。酸中における曝露で表層に濃化、化合物を形成し、鋼の溶解のバリアとなるからである。上記式（１）において、この効果を発揮するためにＣｕとＣｂの量の合計は０．２５以上、好ましくは０．２７以上、より好ましくは０．２８以上が望ましい。ただし、過剰に含有させると熱間加工性が低下するため両元素の合計は０．６０以下、好ましくは０．５７以下、より好ましくは０．５５以下とする。
【００４９】
（Ｃｅｑ：０．１８０〜０．３３０）
Ｃｅｑは、硬さの上昇による溶接性の劣化を示す指標であり、溶接性および熱間加工性を確保するために、０．３３０以下、好ましくは０．３２０以下とする。一方、Ｃｅｑが低すぎると強度が不十分になるため、０．１８０以上、好ましくは０．２００以上、より好ましくは０．２５０以上とする。Ｃｅｑは、下記式（２）に示されるように、公知の指標である。
Ｃｅｑ＝Ｃ＋Ｍｎ／６＋（Ｃｕ＋Ｎｉ）／５＋（Ｃｒ＋Ｍｏ＋Ｖ）／１５  …  式（２）
【００５０】
（３．０≦Ｔｉ／Ｏ≦３０．０  …  式（３））
Ｔｉの強度向上効果は、酸化物を生成するＯの存在で緩和される。ＴｉおよびＯの鋼中における質量濃度は規制されているため式（３）中のＴｉ／Ｏの値が３．０より小さい場合はＴｉの質量濃度も低く、強度向上の効果が表れない。強度向上のために、式（３）中のＴｉ／Ｏは、好ましくは３．５以上、より好ましくは４．０とする。一方、Ｔｉを過剰に含有させると、熱間加工性を劣化させる。式（３）中のＴｉ／Ｏの値が３０．０より大きい場合はチタン析出物のサイズも大きく、割れの起点となり熱間加工性を劣化させる。良好な熱間加工性を得るために式（３）中のＴｉ／Ｏは、好ましくは２８．０以下、より好ましくは２７．０以下とする。
【００５１】
以上の式（１）〜（３）において、Ｃｕ、Ｓｂ、Ｃ、Ｍｎ、Ｎｉ、Ｃｒ、Ｍｏ、Ｖ、Ｔｉ、Ｏは各元素の質量％に基づく含有量を示し、含有しない場合は０である。
【００５２】
本実施形態に係る鋼材の製造方法について説明する。本実施形態に係る鋼材には、熱間圧延を施し、更に必要に応じて冷間圧延を施して製造される鋼板、形鋼、鋼管などが含まれる。鋼材は、好ましくは板厚が３ｍｍ以上、より好ましくは６ｍｍ以上の厚鋼板である。
【００５３】
本実施形態に係る鋼材は、常法で鋼を溶製し、成分の調整後、鋳造して得られた鋼片を熱間圧延し、更に必要に応じて冷間圧延を施して製造される。熱間圧延後は、そのまま水冷するか、又は空冷した後、再加熱して焼入れてもよい。熱間圧延後は、コイル状に巻き取ってもよい。熱間圧延後、冷間圧延して、更に熱処理を施してもよい。
【００５４】
鋼管を製造する場合は、鋼板を管状に成形して溶接してもよく、ＵＯ鋼管、電縫鋼管、鍛接鋼管、スパイラル鋼管などにすることができる。鋼片に熱間押出や穿孔圧延を施して製造されるシームレス鋼管も本実施形態に含まれる。
【実施例】
【００５５】
以下、本発明の実施例を挙げながら、本発明の技術的内容について更に説明する。なお、以下に示す実施例での条件は、本発明の実施可能性及び効果を確認するために採用した一条件例であり、本発明は、この一条件例に限定されるものではない。また本発明は、本発明の要旨を逸脱せず、本発明の目的を達成する限りにおいて、種々の条件を採用し得るものである。
【００５６】
表１に示す成分の鋼を溶製し、鋼塊を１１５０℃で２時間加熱後、熱間圧延を行って空冷し、厚みが２０ｍｍの鋼板を製造した。なお、表１に示す各鋼の組成の残部は、鉄および不純物である。
【００５７】
【表１】
2020045539.tif 000002
【００５８】
得られた各鋼板から２５×２５×４ｍｍの試験片を板厚中央部から採取し、湿式＃４００研磨で仕上げ、耐食性評価用の試験片とした。耐食性の評価は硫酸浸漬試験および塩酸浸漬試験によって行った。硫酸浸漬試験は、６０℃の４０％硫酸水溶液に６時間浸漬し、塩酸浸漬試験は、６０℃の３ｍｏｌ／Ｌ塩酸水溶液中に６時間浸漬し、それぞれ腐食減量によって評価した。
【００５９】
鋼Ｎｏ．１３を基準として、３０％以上耐食性が向上した（腐食減量が鋼Ｎｏ．１３の７０％以下に低下した）ものを○、５０％以上耐食性が向上した（腐食減量が鋼Ｎｏ．１３の５０％以下に低下した）ものを◎、３０％未満（腐食減量が鋼Ｎｏ．１３の７０％超）のものを×とした。
【００６０】
さらに、酸浸漬試験後の各鋼板について、腐食形態を光学顕微鏡を使用した表面観察により評価した。鋼Ｎｏ．１３を基準として、全面腐食しているものを○、粒界に沿った腐食が進展しているあるいはピット状の腐食が進展している等の局部腐食を起こしているものを×とした。局部腐食が発生している場合、この部位を起点とした強度低下が発生しやすくなる。
【００６１】
また、加工性の指標としての熱間加工性は上記条件で圧延した熱間圧延材表面で、外観目視で割れの有無を判別した。さらに、ＪＩＳ  Ｚ  ３１５８に基づきｙ型溶接割れ試験を行った。電流１７０Ａで試験片の両面側から溶接後、所定の時間が経過してから表面および断面の割れの有無を確認した。また、ＪＩＳ  Ｚ  ２２４１に準拠して引張試験片を作製し、引張試験を行って引張強度を求めた。引張強度が４００ＭＰａ以上のものを○、４００ＭＰａ未満のものを×とした。結果を表２に示す。
【００６２】
【表２】
2020045539.tif 000003
【００６３】
表２に示すとおり、鋼Ｎｏ．１〜１２は成分、Ｔｉ／Ｏ比、Ｃｕ+Ｓｂ、Ｃｅｑ値が本発明の範囲内であり、塩酸及び硫酸に対する耐食性、加工性、溶接性、強度が全て良好である。一方、鋼Ｎｏ．１３〜２１は成分、Ｔｉ／Ｏ比、Ｃｕ+Ｓｂ、Ｃｅｑ値の何れか又はＭｎ、Ｃｕ、Ｃｒ、Ｓｂ若しくはＴｉが本発明の範囲外であり、塩酸及び硫酸に対する耐食性、加工性、溶接性、強度の何れかが低下している。
【００６４】
鋼Ｎｏ．１３は塩酸腐食試験及び硫酸腐食試験の評価の基準とした鋼であるが、Ｃｕ＋Ｓｂの値が低いため、本発明の鋼に比べて耐酸性が低下している。
Ｔｉ／Ｏ比が範囲外の鋼Ｎｏ．１９及び２０は強度の低下または加工性の低下が起きている。
【００６５】
Ｃｅｑ値が範囲外の鋼Ｎｏ．１４及び１５は溶接性が悪化または強度が不足している。Ｃｕ＋Ｓｂが範囲外の鋼Ｎｏ．１３及び１８も、本発明の鋼に比べて塩酸及び硫酸に対する耐食性が低下もしくは加工性が劣化している。
【００６６】
鋼Ｎｏ．１７はＴｉが本発明に規定される上限を超え、Ｔｉ／Ｏの比も本発明に規定される上限を超えていることから加工性が劣化している。
鋼Ｎｏ．２１はＭｎが本発明に規定される上限を超えていることから耐酸性および加工性（熱間加工性）が低下している。鋼Ｎｏ．１６はＣｒが本発明に規定される上限を超え、Ｃｅｑ値も本発明に規定される上限を超えていることから腐食形態が（強度低下を起こす）局部腐食となり、また溶接性が低下している。またＳｂが本発明に規定される下限を下回っている鋼Ｎｏ．１３は耐酸性が低下している。
【００６７】
以上、本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【産業上の利用可能性】
【００６８】
本発明の鋼材は、重油、石炭などの化石燃料、液化天然ガスなどのガス燃料、都市ごみなどの一般廃棄物、廃油、プラスチック、排タイヤなどの産業廃棄物および下水汚泥などを燃焼させるボイラーの排煙設備に使用することができる。具体的には、排煙設備の煙道ダクト、ケーシング、熱交換器、２基の熱交換器（熱回収器及び再加熱器）で構成されるガス−ガスヒータ、脱硫装置、電気集塵機、誘引送風機、回転再生式空気予熱器のバスケット材および伝熱エレメント板などに好適に使用することができる。